(57)【要約】  本発明は、負極の表面の硫黄のＸＰＳ分析（Ｓ２ｐ）で、１６７〜１７１ｅＶのピ−クと、１６０〜１６４ｅＶのピ−クとが存在し、前記１６７〜１７１ｅＶのピ−クの強度（Ｐ１６９）と、前記１６０〜１６４ｅＶのピ−クの強度（Ｐ１６２）との比（Ｐ１６９／Ｐ１６２）が、０．７〜２．０の範囲にあることを特徴とするリチウム二次電池。
2014069460.tif 000002
【特許請求の範囲】
【請求項１】
負極の表面の硫黄のＸＰＳ分析（Ｓ２ｐ）で、１６７〜１７１ｅＶのピ−クと、１６０〜１６４ｅＶのピ−クとが存在し、前記１６７〜１７１ｅＶのピ−クの強度（Ｐ１６９）と、前記１６０〜１６４ｅＶのピ−クの強度（Ｐ１６２）との比（Ｐ１６９／Ｐ１６２）が、０．７〜２．０の範囲にあることを特徴とするリチウム二次電池。
【請求項２】
前記負極が、表面の結晶性の高い炭素材料を含むことを特徴とする請求項１に記載のリチウム二次電池。
【請求項３】
前記表面の結晶性の高い炭素材料が、天然黒鉛、人造黒鉛および気相成長炭素繊維、ならびにハードカーボンまたはソフトカーボンの表面を人造黒鉛で被覆した複合炭素材料から選ばれる少なくとも一種を含む、請求項２に記載のリチウム二次電池。
【請求項４】
さらに、硫黄化合物を添加剤として含む電解液を有することを特徴とする、請求項１〜３のいずれか一項に記載のリチウム二次電池。
【請求項５】
前記硫黄化合物が、下記式（１）または式（２）で表される化合物から選ばれる少なくとも一種であることを特徴とする、請求項４に記載のリチウム二次電池。
【化１】
2014069460.tif 000008
（式（１）において、Ｑは酸素原子；メチレン基；またはＣ−Ｓ単結合を示す。Ａは置換もしくは無置換の炭素数１〜５のアルキレン基；カルボニル基；スルフィニル基；置換もしくは無置換の炭素数１〜６のフルオロアルキレン基；またはエ−テル結合を介して複数のアルキレン単位、複数のフルオロアルキレン単位、もしくはアルキレン単位とフルオロアルキレン単位が結合した炭素数２〜６の２価の基を示す。Ｂは置換もしくは無置換のアルキレン基；置換もしくは無置換のフルオロアルキレン基；または酸素原子を示す。）；
【化２】
2014069460.tif 000009
（式（２）において、ｎは０以上２以下の整数を示す。Ｒ１〜Ｒ６はそれぞれ独立して、水素原子；炭素数１以上１２以下のアルキル基；炭素数３以上６以下のシクロアルキル基；または炭素数６以上１２以下のアリ−ル基を示す。）
【請求項６】
正極と、負極と、硫黄化合物を含む電解液とを有するリチウム二次電池の製造方法であって、
正極と、負極と、を対向配置して電極素子を作製する工程と、
前記電極素子と、硫黄化合物を含む添加剤と非水電解溶媒とを含む電解液と、を外装体の中に封入し、充電を行う工程と、
を含み、
負極の表面の硫黄のＸＰＳ分析（Ｓ２ｐ）で、１６７〜１７１ｅＶのピ−クと、１６０〜１６４のピ−クとが存在し、前記１６７〜１７１ｅＶのピ−クの強度（Ｐ１６９）と、前記１６０〜１６４のピ−クの強度（Ｐ１６２）との比（Ｐ１６９／Ｐ１６２）が、０．７〜２．０の範囲となるようにすることを特徴とする、リチウム二次電池の製造方法。
【請求項７】
前記充電を、３９℃以上の温度で行うことを特徴とする請求項６に記載のリチウム二次電池の製造方法。
【請求項８】
前記硫黄化合物が、式（１）および式（２）で表される化合物から選ばれる少なくとも一種であることを特徴とする請求項６または７に記載のリチウム二次電池の製造方法。
【発明の詳細な説明】
【技術分野】
【０００１】
本発明はリチウム二次電池に関する。
【背景技術】
【０００２】
これまでリチウム二次電池として様々なものが提案されている。例えば特許文献１には、ＸＰＳ分析で１６２．９〜１６４．０ｅＶにピ−クを有する物質が負極表面に存在し、負極表面のＸＰＳ分析による光電子スペクトルのピ−ク分割を行った場合に、炭素濃度Ｃｃ（原子％）と硫黄濃度Ｃｓ（原子％）の比（Ｃｃ／Ｃｓ）が５以上５０以下であり、硫黄濃度Ｃｓ（原子％）と１６２．９〜１６４．０ｅＶにピ−クを有する物質の濃度Ｃｓ１６４（原子％）との比（Ｃｓ１６４／Ｃｓ）が、０．００１以上０．２以下であり、前記１６２．９〜１６４．０ｅＶにピ−クを有する物質が、式（１）で示される化合物の分解物を含み、さらに式（２）で示されるスルトン化合物を０．００５質量％以上１０質量％以下の濃度で電解液に含むことを特徴とする非水電解液二次電池が開示されている。【０００３】
【化１】
2014069460.tif 000003
（式（１）において、Ｑは酸素原子；メチレン基；またはＣ−Ｓ単結合を示す。Ａは置換もしくは無置換の炭素数１〜５のアルキレン基；カルボニル基；スルフィニル基；置換もしくは無置換の炭素数１〜６のフルオロアルキレン基；またはエ−テル結合を介して複数のアルキレン単位、複数のフルオロアルキレン単位、もしくはアルキレン単位とフルオロアルキレン単位が結合した炭素数２〜６の２価の基を示す。Ｂは置換もしくは無置換のアルキレン基；置換もしくは無置換のフルオロアルキレン基；または酸素原子を示す。）【０００４】
【化２】
2014069460.tif 000004
（式（２）において、ｎは０以上２以下の整数を示す。Ｒ１〜Ｒ６はそれぞれ独立して、水素原子；炭素数１以上１２以下のアルキル基；炭素数３以上６以下のシクロアルキル基；または炭素数６以上１２以下のアリ−ル基を示す。）【０００５】
特許文献２には、正極が４Ｖ級の活物質からなり、負極の表面にＸＰＳ分析で５５．０ｅＶ、さらには１６８．６ｅＶにピ−クを有する物質が存在する非水二次電池が開示されている。ここで前記５５．０ｅＶのピ−クはリチウム硫黄化合物に基づくピ−クであり、１６８．６ｅＶのピ−クはＳＯ２結合を有する被膜を形成し、そのＳＯ２結合を有する被膜は安定でイオン伝導性があり、電解液の分解を抑制する作用があると記載されている。【０００６】
また非特許文献１には、炭素負極上での１，３−プロパンスルトンの反応生成物として、図１に示すようなＳＯｘ構造を含む化合物を提案している。
【先行技術文献】
【特許文献】
【０００７】
【特許文献１】国際公開ＷＯ２００５／０２９６１３号公報
【特許文献２】特開２０００−１２３８８０号公報
【非特許文献】
【０００８】
【非特許文献１】Electrochemical  and  Solid−State  Letters，  9（4）  A196−A199  （2006）
【発明の概要】
【発明が解決しようとする課題】
【０００９】
しかしながら上記のようなＳＯｘ構造を有する化合物を多く含む被膜では、電池の充放電サイクルに伴う容量の低下、特に高温（例えば、約４５℃以上）における電池の充放電サイクルに伴う容量の低下が大きく、サイクル特性に優れた電池の更なる改善が望まれていた。
【課題を解決するための手段】
【００１０】
本実施形態は、負極の表面の硫黄のＸＰＳ分析（Ｓ２ｐ）で、１６７〜１７１ｅＶのピ−クと、１６０〜１６４ｅＶのピ−クとが存在し、前記１６７〜１７１ｅＶのピ−クの強度（Ｐ１６９）と、前記１６０〜１６４ｅＶのピ−クの強度（Ｐ１６２）との比（Ｐ１６９／Ｐ１６２）が、０．７〜２．０の範囲にあるリチウム二次電池に関する。
【発明の効果】
【００１１】
本実施形態により、サイクル特性に優れたリチウム二次電池を提供することができる。
【図面の簡単な説明】
【００１２】
【図１】非特許文献１に記載の炭素負極上での１，３−プロパンスルトンの反応式である。
【図２】ラミネ−ト外装電池の模式図である。
【図３】負極表面のＸＰＳスペクトル（Ｓ２ｐ）例である。
【発明を実施するための形態】
【００１３】
本発明のリチウム二次電池は、負極表面に硫黄を含む被膜が形成され、負極表面において、硫黄のＸＰＳスペクトル（Ｓ２ｐ）が、１６７〜１７１ｅＶのピ−ク（以下、「１６９ｅＶ近傍のピ−ク」と記載することもある）と、１６０〜１６４ｅＶのピ−ク（以下、「１６２ｅＶ近傍のピ−ク」と記載することもある）を有し、前記１６７〜１７１ｅＶのピ−クの強度（Ｐ１６９）と、前記１６０〜１６４ｅＶのピ−クの強度（Ｐ１６２）との比（Ｐ１６９／Ｐ１６２）が、０．７〜２．０の範囲にある。ここで、１６０〜１６４ｅＶのピ−ク（１６２ｅＶ近傍のピ−ク）はスルフィド構造を持つ硫黄に由来し、１６７〜１７１ｅＶのピ−ク（１６９ｅＶ近傍のピ−ク）はＳＯｘに帰属される硫黄に由来する。本発明者らは、負極表面の硫黄のＸＰＳスペクトルについて、（Ｐ１６９／Ｐ１６２）が、０．７〜２．０の範囲にあると、サイクル特性に優れたリチウム電池が得られることを見出した。なお、本明細書において、ＸＰＳスペクトルの結合エネルギ−は、ＬｉＦに由来するＦ１ｓピ−クを６８４．７ｅＶとして基準化した値を示す。
【００１４】
＜電池の構成＞
本実施形態に係るリチウム二次電池の構成は、特に制限されるものではなく、例えば、正極および負極が対向配置された電極素子と、電解液とが外装体に内包されている構成とすることができる。二次電池の形状は、特に制限されるものではないが、例えば、円筒型、扁平捲回角型、積層角型、コイン型、扁平捲回ラミネ−ト型、又は積層ラミネ−ト型が挙げられる。
【００１５】
以下、例として積層ラミネ−ト型の二次電池について説明する。図２は、外装体にラミネートフィルムを用いた積層型の二次電池が有する電極素子の構造を示す模式的断面図である。この電極素子は、正極ｃの複数および負極ａの複数が、セパレータｂを挟みつつ交互に積み重ねられて形成されている。各正極ｃが有する正極集電体ｅは、正極活物質に覆われていない端部で互いに溶接されて電気的に接続され、さらにその溶接箇所に正極端子ｆが溶接されている。各負極ａが有する負極集電体ｄは、負極活物質に覆われていない端部で互いに溶接されて電気的に接続され、さらにその溶接箇所に負極端子ｇが溶接されている。
【００１６】
＜電解質＞
本実施形態においては、電解質として液状の電解質（電解液）を用いることが好ましい。
【００１７】
本実施形態のリチウム二次電池において、電解液は、硫黄化合物を添加剤として含むことが好ましい。硫黄化合物としては、下記式（１）で表される環式ジスルホン酸エステル、下記式（２）で表されるスルトン化合物、γ−スルトン化合物（特開２０００−２３５８６６号公報）、スルホレン誘導体（特開２０００−２９４２７号公報）等が挙げられる。
【００１８】
【化３】
2014069460.tif 000005
（式（１）において、Ｑは酸素原子；メチレン基；またはＣ−Ｓ単結合を示す。Ａは置換もしくは無置換の炭素数１〜５のアルキレン基；カルボニル基；スルフィニル基；置換もしくは無置換の炭素数１〜６のフルオロアルキレン基；またはエ−テル結合を介して複数のアルキレン単位、複数のフルオロアルキレン単位、もしくはアルキレン単位とフルオロアルキレン単位が結合した炭素数２〜６の２価の基を示す。Ｂは置換もしくは無置換のアルキレン基；置換もしくは無置換のフルオロアルキレン基；または酸素原子を示す。）
【００１９】
なお、式（１）においてＱがＣ−Ｓ単結合を示す場合、Ｃ−Ｓ結合に係るＣ（炭素原子）は上記Ａの一部である。
【００２０】
式（１）で表される環式ジスルホン酸エステルとしては、メチレンメタンジスルホン酸エステル、エチレンメタンジスルホン酸エステル、国際公開公報ＷＯ２００５／０２９６１３号に記載されている化合物等が挙げられる。
【００２１】
【化４】
2014069460.tif 000006
（式（２）において、ｎは０以上２以下の整数を示す。Ｒ１〜Ｒ６はそれぞれ独立して、水素原子；炭素数１以上１２以下のアルキル基；炭素数３以上６以下のシクロアルキル基；または炭素数６以上１２以下のアリ−ル基を示す。）
【００２２】
式（２）で示される化合物としては、具体的には、１，３−プロパンスルトン、１，４−ブタンスルトン、γ−スルトン化合物（特開２０００−２３５８６６号公報）などが挙げられる。これらのうち、特に１，３−プロパンスルトン、１，４−ブタンスルトンが好ましい。
【００２３】
そのほかの硫黄化合物としては、例えば、スルホレン誘導体（特開２０００−２９４２７８号公報）などが挙げられる。
【００２４】
本実施形態において、上記硫黄化合物は一種を単独で用いてもよく、二種以上を併用してもよい。
【００２５】
上記硫黄化合物の含有量は、特に限定されないが、電解液中、０．００５質量％以上５質量％以下であることが好ましい。硫黄化合物の含有量が該範囲内であると、負極表面により効果的に皮膜を形成することができる。
【００２６】
本実施形態で用いる電解液は、特に制限されるものではないが、上記硫黄化合物に加えて、例えば、電解質塩と非水電解溶媒とを含む。
【００２７】
非水電解溶媒としては、特に制限されるものではないが、金属リチウム電位で安定である観点から、プロピレンカーボネート、エチレンカーボネート、ブチレンカーボネート、ビニレンカーボネート等の環状カーボネート類；ジメチルカーボネート、ジエチルカーボネート、エチルメチルカーボネート、ジプロピルカーボネート等の鎖状カーボネート類；γ−ブチロラクトン等のラクトン類を挙げることができる。非水電解溶媒は一種を単独で、または二種以上を組み合わせて使用することができる。
【００２８】
電解質塩としては、特に制限されるものではないが、例えば、ＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣＦ３ＣＯ２、Ｌｉ（ＣＦ３ＳＯ２）２、ＬｉＮ（ＣＦ３ＳＯ２）２等のリチウム塩が挙げられる。電解質塩は、一種を単独で、または二種以上を組み合わせて使用することができる。
【００２９】
また、電解液としてイオン液体を用いることもできる。イオン液体としては、例えば４級アンモニウム−イミド塩等が挙げられる。
【００３０】
さらに、前記電解液をポリアクリロニトリルやポリアクリレート等のポリマ−に含浸させたゲル電解質を用いてもよい。
【００３１】
＜負極＞
負極は、例えば、負極活物質と導電付与剤と負極結着剤を混合して負極スラリを調製し、該負極スラリを負極集電体上に塗工して負極活物質層を形成することにより、作製することができる。
【００３２】
負極活物質には、たとえばリチウム金属、リチウム合金、およびリチウムを吸蔵および放出できる材料、からなる群から選択される一または二以上の物質を用いることができる。本実施形態においては、負極活物質としてリチウムイオンを吸蔵および放出できる材料である炭素材料を含むことが好ましい。
【００３３】
炭素材料としては、表面の結晶性が高い炭素材料、リチウムを吸蔵する黒鉛、非晶質炭素、ダイヤモンド状炭素、カーボンナノチューブなどが挙げられる。本実施形態においては、特に表面の結晶性が高い炭素材料を含むことが好ましい。表面の結晶性が高い炭素材料としては、天然黒鉛、人造黒鉛、気相成長炭素繊維、さらにはハードカーボンやソフトカーボン等の結晶性の低い炭素材料の表面を人造黒鉛等の結晶性の高い炭素材料で被覆した複合炭素材料が挙げられる。炭素材料の表面の結晶性は例えば顕微ラマン等の方法で測定することができる。顕微ラマンで炭素材料表面（深さ０．１〜１．０μｍ）のラマンスペクトルを測定し、その中でラマンシフトが、１３５０ｃｍ−１付近のＤバンドと１５８２ｃｍ−１付近のＧバンドとの２つのバンドの強度比（Ｉｄ/Ｉｇ）を計算することで、炭素材料表面の結晶性を評価することができる。強度比が小さいほど炭素材料表面の結晶性は高い。好ましい強度比の範囲は、０≦Ｉｄ/Ｉｇ≦０．１で、更に好ましくは、０≦Ｉｄ/Ｉｇ≦０．０２である。上記表面の結晶性が高い炭素材料は、負極活物質中例えば７０質量％以上（１００質量％を含む）含まれることが好ましい。
【００３４】
本実施形態において、負極活物質としては、上記表面の結晶性が高い炭素材料に加え、またはこれに代えて、リチウム−アルミニウム合金、リチウム−鉛合金、リチウム−錫合金等のリチウム合金、リチウム金属、Ｓｉ、ＳｎＯ２、ＳｎＯ、ＴｉＯ２、Ｎｂ２Ｏ３、ＳｉＯ等、またはこれらのうち二種以上を組合せて用いてもよい。
【００３５】
＜負極集電体＞
負極集電体は、Ｌｉと合金を形成しない金属であることが好ましい。例えば、銅、ニッケル、並びにそれらの合金等が挙げられる。集電体の形状としては、箔、平板状、メッシュ状が挙げられる。
【００３６】
＜負極結着剤＞
負極結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド等を用いることができる。使用する負極結着剤の量は、トレ−ドオフの関係にある「十分な結着力」と「高エネルギ−化」の観点から、負極活物質１００質量部に対して、７〜２０質量部が好ましい。
【００３７】
導電付与剤としては、例えばカーボンブラックが挙げられる。
【００３８】
＜正極＞
正極は、例えば、リチウムマンガン複合酸化物等の正極活物質と正極結着剤と、必要に応じて正極導電付与剤とを混合して正極スラリを調製し、該正極スラリを正極集電体上に形成することにより、作製することができる。
【００３９】
＜正極活物質＞
本実施形態において、正極活物質は、リチウムイオンを充電時に脱離、放電時に挿入することができれば、特に限定されるものでなく、例えば公知のものを用いることができる。正極活物質としては、例えばリチウム遷移金属酸化物であることが好ましい。リチウム遷移金属酸化物としては、特に制限されるものではないが、例えば、ＬｉＭｎＯ２、ＬｉｘＭｎ２Ｏ４（０＜ｘ＜２）等の層状構造を持つマンガン酸リチウムまたはスピネル構造を有するマンガン酸リチウム；ＬｉＣｏＯ２、ＬｉＮｉＯ２またはこれらの遷移金属の一部を他の金属で置き換えたもの；ＬｉＮｉ１／３Ｃｏ１／３Ｍｎ１／３Ｏ２などの特定の遷移金属が半数を超えないリチウム遷移金属酸化物；ＬｉＦｅＰＯ４などのオリビン構造を有するもの；これらのリチウム遷移金属酸化物において化学量論組成よりもＬｉを過剰にしたもの等が挙げられる。特に、ＬｉαＮｉβＣｏγＡｌδＯ２（１≦α≦１．２、β＋γ＋δ＝１、β≧０．７、γ≦０．２）またはＬｉαＮｉβＣｏγＭｎδＯ２（１≦α≦１．２、β＋γ＋δ＝１、β≧０．６、γ≦０．２）が好ましい。これらの材料は、一種を単独で、または二種以上を組み合わせて使用することができる。
【００４０】
正極導電付与剤としては、特に制限されるものはないが、例えば炭素材料が挙げられる。炭素材料としては、例えば、黒鉛、非晶質炭素、ダイヤモンド状炭素、カーボンブラック、ケッチェンブラック、アセチレンブラック、気相成長炭素繊維、フラーレン、カーボンナノチューブ、これらの複合物等が挙げられる。これらの導電付与剤は一種を単独で用いてもよく、二種以上を併せて用いてもよい。この他、アルミニウム等の金属物質、導電性酸化物の粉末等を用いることができる。
【００４１】
＜正極結着剤＞
正極結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド等を用いることができる。これらのうち、汎用性や低コストの観点から、ポリフッ化ビニリデン（ＰＶｄＦ）が好ましい。
【００４２】
正極結着剤の正極活物質層中の含有量は、１質量％以上２５質量％以下であることが好ましく、２質量％以上２０質量％以下であることがより好ましく、５質量％以上１５質量％以下であることがさらに好ましい。該含有量を１質量％以上とすることにより電極剥離の発生を防ぐことができる。また、該含有量を２５質量％以下とすることにより正極活物質質量の割合を大きくすることができるため、質量あたりの容量を大きくすることができる。
【００４３】
＜正極集電体＞
正極集電体としては、電気化学的な安定性から、アルミニウム、並びにそれらの合金が好ましい。その形状としては、箔、平板状、メッシュ状が挙げられる。
【００４４】
＜セパレータ＞
セパレータは、特に制限されるものではなく、例えば、公知のセパレータを採用することができる。セパレータとしては、例えば、ポリプロピレン、ポリエチレン等の多孔質フィルムや不織布を用いることができる。また、ポリイミドやアラミドのフィルム、セルロ−スのフィルム等を用いることもできる。
【００４５】
＜外装体＞
外装体としては、電解液に安定で、かつ十分な水蒸気バリア性を有するものであれば特に制限されずに用いることができる。外装体としては、例えば鉄やアルミ合金等の金属缶、ラミネートフィルム等を用いることができる。ラミネートフィルムとしては、水蒸気バリア性の観点からアルミニウムやシリカを蒸着したラミネートフィルムであることが好ましい。
【００４６】
本実施形態においては、例えば、上記硫黄化合物を添加剤として含む電解液と、表面の結晶性の高い炭素材料を負極活物質として含む負極と、を用いて、リチウム二次電池を作製し、充電を３９〜６５℃の温度範囲下で充電を行うことにより、負極表面に硫黄を存在させ、かつ、硫黄のＸＰＳスペクトル（Ｓ２ｐ）の強度比（Ｐ１６９／Ｐ１６２）が、０．７〜２．０の範囲にあるリチウム二次電池を得ることができる。充電条件は、特に限定はされないが、３９〜６５℃の温度範囲下で行うことが好ましく、上限電圧は４．１Ｖ〜４．３Ｖが好ましく、充電方式はＣＣＣＶ方式、すなわち上限電圧に達するまでは一定の電流で充電し、上限電圧に達した後は電流を減少させながら、上限電圧を維持し続ける方式が望ましい。上限電圧に達するまでの一定の充電電流は、０．１Ｃ〜０．５Ｃの範囲が好ましい。ここで、０．１Ｃ電流とは、任意の満充電状態の電池を定電流放電させた場合、完全に放電させるまで１０時間かかる電流のことを意味し、０．５Ｃとは完全に放電させるまで２時間かかる電流のことを意味する。充電時間は６〜２４時間が好ましい。
【実施例】
【００４７】
以下、本実施形態に係る具体的な実施例を説明するが、本実施形態はこれらの実施例に限定されない。【００４８】
［実施例１］
（負極の作製）
負極炭素材としてＳＧ−ＢＨ（伊藤黒鉛工業（株）製）と、負極結着剤としてＰＶＤＦ（商品名：「＃２４００」、クレハ（株）製）を９３：７の質量比で混合し、ｎ−メチルピロリドン（ＮＭＰ）中に分散させ、スラリ−を得た。ＮＭＰと固形分との質量比は５１：４９とした。このスラリを厚さ１０μｍの銅箔上にドクターブレードで塗布した後、１１０℃で７分間加熱し、ＮＭＰを乾燥し、負極を得た。【００４９】
（正極の作製）
マンガン酸リチウム（日亜化学工業（株）製）と、カーボンブラック（商品名：「＃３０３０Ｂ」、三菱化学（株）製）と、ポリフッ化ビニリデン（商品名：「＃２４００」、（株）クレハ製）とを、それぞれ９５：２：３の質量比で計量した。これらと、ＮＭＰとを混合し、スラリ−とした。ＮＭＰと固形分との質量比は５４：４６とした。該スラリ−を厚さ１５μｍのアルミニウム箔にドクターブレードを用いて塗布した。該スラリの塗布されたアルミニウム箔を１２０℃で５分間加熱してＮＭＰを乾燥させ、正極を作製した。【００５０】
（二次電池の組み立て）
作製した正極および負極のそれぞれに、アルミニウム端子、ニッケル端子を溶接した。これらを、セパレータを介して重ね合わせて電極素子を作製した。電極素子をラミネートフィルムで外装し、ラミネートフィルム内部に電解液を注入した。その後、ラミネートフィルム内部を減圧しながらラミネートフィルムを熱融着して封止した。これにより平板型の初回充電前の二次電池を複数個、作製した。なお、セパレータにはポリプロピレンフィルムを用いた。ラミネートフィルムにはアルミニウムを蒸着したポリプロピレンフィルムを用いた。電解液には、添加剤として１，３−プロパンスルトン（３ｗｔ％）、電解質として１．０ｍｏｌ／ｌのＬｉＰＦ６と、非水電解溶媒としてエチレンカーボネート及びジエチルカーボネートの混合溶媒（７：３（体積比））を含む溶液を用いた。【００５１】
（負極の表面被膜の形成）
作製した二次電池を、４５℃に保った恒温槽内で、充電を行った。上限電圧は４．２Ｖとした。充電は、ＣＣＣＶ方式で行い、４．２Ｖに達した後は電圧を一定に一時間保った。ＣＣ電流は０．２Ｃとした。【００５２】
（負極表面分析）
作製した二次電池を３．０Ｖまで放電させた後、一つを選びアルゴン雰囲気下で解体し、負極を切り出して大気に触れずにＸＰＳ分析装置に導入した。ＸＰＳ分析で得られた結果を表１に示す。【００５３】
（二次電池の充放電サイクル試験）
作製した二次電池に対し、４５℃に保った恒温槽内で、充放電サイクル試験を行った。電池電圧は３．０〜４．２Ｖの範囲とし、充電は、ＣＣＣＶ方式で行い、４．２Ｖに達した後は電圧を一定に一時間保った。放電は、ＣＣ方式（一定電流１．０Ｃ）で行った。ここで、１．０Ｃ電流とは、任意の満充電状態の電池を定電流放電させた場合、完全に放電させるまで１時間かかる電流のことを意味する。放電容量が初回に対して３０％以下となった充放電サイクル数を表１に示す。【００５４】
［実施例２］
実施例１の負極炭素材をＳＧ−ＢＨから、表面被覆カーボトロンＰ（カーボトロンＰ（呉羽工業製のハードカーボン）を石油ピッチで表面を覆い、その後２８００℃で焼成した材料）に変更し、電解液添加剤を１，３−プロパンスルトンからＭＭＤＳ（メチレンメタンジスルホン酸エステル）に変更した以外は、実施例１と同様に電池を作製し、ＸＰＳ分析とサイクル試験を行った。【００５５】
［実施例３］
実施例１の電解液添加剤を１，３−プロパンスルトンから１，４−ブタンスルトンに、負極の表面被膜形成時の温度を４５℃から５５℃に変更した以外は、実施例１と同様に電池を作製し、ＸＰＳ分析とサイクル試験を行った。【００５６】
［実施例４］
実施例１の電解液添加剤を１，３−プロパンスルトンからＭＭＤＳに、負極の表面被膜形成時の温度を４５℃から６０℃に変更した以外は、実施例１と同様に電池を作製し、ＸＰＳ分析とサイクル試験を行った。【００５７】
［比較例１］
実施例１の負極の表面被膜形成時の温度を４５℃から３７℃に変更した以外は、実施例１と同様に電池を作製し、ＸＰＳ分析とサイクル試験を行った。【００５８】
［比較例２］
実施例１の負極炭素材をＳＧ−ＢＨから、カーボトロンＰ（呉羽工業製のハードカーボン（非結晶性炭素））に変更した以外は、実施例１と同様に電池を作製し、ＸＰＳ分析とサイクル試験を行った。【００５９】
［比較例３］
実施例１の負極炭素材をＳＧ−ＢＨから、ＭＣＭＢ１３００（大阪ガス化学製のソフトカーボン（非結晶性炭素））に変更した以外は、実施例１と同様に電池を作製し、ＸＰＳ分析とサイクル試験を行った。【００６０】
上記実施例および比較例について、表１に結果を示す。【００６１】
【表１】
2014069460.tif 000007
【００６２】
表１に示すように、実施例の電池はいずれもＰ１６９／Ｐ１６２の値が０．７から２．０の範囲に入っており、放電容量が初回に対して３０％以下となった充放電サイクル数は１２００以上となっている。これに対して、比較例の電池は、いずれもＰ１６９／Ｐ１６２の値が２より大きく、放電容量が初回に対して３０％以下となった充放電サイクル数は１２００を下回っている。【００６３】
このことより、負極炭素材の表面を高結晶化し、例えば４５℃以上で添加剤を反応させると、スルフィド構造を持つ硫黄を多く含む被膜を負極表面に形成することができ、充放電サイクル特性に優れたリチウム二次電池を得やすいと考えられる。
【符号の説明】
【００６４】
ａ：負極
ｂ：セパレータ
ｃ：正極
ｄ：負極集電体
ｅ：正極集電体
ｆ：正極端子
ｇ：負極端子
【図１】
2014069460.tif 000010
【図２】
2014069460.tif 000011
【図３】
2014069460.tif 000012
【国際調査報告】
2014069460.tif 000013
2014069460.tif 000014
2014069460.tif 000015
2014069460.tif 000016